(57)【要約】【課題】  本発明が解決しようとする課題は、円偏光板と偏光変換手段してコレステリック液晶層とを備えた有機EL素子において、斜めから観察しても、明るさと色味の変化を抑制できる技術を提供することにある。【解決手段】  偏光板及び位相差層からなる円偏光板と、マトリクス状に配置した画素を構成する有機EL発光層と、該有機EL発光層の視認側と反対側に設けられた光反射層とを具備した有機EL素子に用いられる光学部材であって、該光学部材が重合性コレステリック液晶材料を含有する混合物の硬化物からなり、該硬化物中においてプラナー配向している面積比率が６０〜９０％の範囲にある光学部材を提供する。【選択図】        図１
2014048621.tif 000002
【特許請求の範囲】
【請求項１】
偏光板及び位相差層からなる円偏光板と、マトリクス状に配置した画素を構成する有機EL発光層と、該有機EL発光層の視認側と反対側に設けられた光反射層とを具備した有機EL素子に用いられる光学部材であって、該光学部材が重合性コレステリック液晶材料を含有する混合物の硬化物からなり、該硬化物中においてプラナー配向している面積比率が６０〜９０％の範囲にある光学部材。
【請求項２】
ヘイズ値が４〜２０％である請求項１記載の光学部材。
【請求項３】
重合性コレステリック液晶材料が、アキラルな材料として一般式（ａ）
【化１】
2014048621.tif 000107
（式中、Z3は水素原子、ハロゲン原子、シアノ基又は炭素原子数１〜２０の炭化水素基を表し、Z4は水素原子又はメチル基を表し、W3は単結合、-O-、-COO-又は-OCO-を表し、vは０〜１８の整数を表し、uは０又は１を表し、D、E及びFはそれぞれ独立的に、1,4−フェニレン基、隣接しないCH基が窒素原子で置換された1,4−フェニレン基、1,4−シクロヘキシレン基、１つ又は隣接しない２つのCH2基が酸素原子若しくは硫黄原子で置換された1,4−シクロヘキシレン基、又は1,4−シクロヘキセニレン基を表すが、式中に存在する1,4−フェニレン基は炭素原子数１〜７のアルキル基、アルコキシ基若しくはアルカノイル基、シアノ基、又はハロゲン原子で一つ以上置換されていても良く、Y6及びY7はそれぞれ独立的に単結合、-CH2CH2-、-CH2O-、-OCH2-、-COO-、-OCO-、-C≡C-、-CH=CH-、-CF=CF-、-（CH2）4-、-CH2CH2CH2O-、-OCH2CH2CH2-、-CH=CHCH2CH2-、-CH2CH2CH=CH-、-CH=CHCOO-、-OCOCH=CH-、-CH2CH2COO-、-CH2CH2OCO-、-COOCH2CH2-、-OCOCH2CH2-、-CH=N-、-N=CH-、-N=N-又は-CH=N-N=CH-を表し、Y6及びY7の少なくとも一つは-CH=CH-、-CH=CHCOO-、-OCOCH=CH-、-CH=N-、-N=CH-、-N=N-、-CH=N-N=CH-を表し、
Y8は単結合、-O-、-COO-、-OCO-又は-CH=CHCOO-を表す。）で表される化合物、及び／又は一般式（ｂ）
【化２】
2014048621.tif 000108
（式中、Z5及びZ6はそれぞれ独立的に水素原子又はメチル基を表し、G、H及びIはそれぞれ独立的に、1,4−フェニレン基、隣接しないCH基が窒素原子で置換された1,4−フェニレン基、1,4−シクロヘキシレン基、１つ又は隣接しない２つのCH2基が酸素原子若しくは硫黄原子で置換された1,4−シクロヘキシレン基、又は1,4−シクロヘキセニレン基を表すが、式中に存在する1,4−フェニレン基は炭素原子数１〜７のアルキル基、アルコキシ基若しくはアルカノイル基、シアノ基、又はハロゲン原子で一つ以上置換されていても良く、mは０から３の整数を表し、W1及びW2はそれぞれ独立的に単結合、-O-、-COO-又は-OCO-を表し、Y1及びY2はそれぞれ独立的に単結合、-COO-、-OCO-、-CH2CH2COO-、-CH2CH2OCO-、-COOCH2CH2-、-OCOCH2CH2-、-CH=N-、-N=CH-、-N=N-、-CH=N-N=CH-又は単結合を表し、Y1及びY2のうち少なくとも一つは-CH=CH-、-CH=CHCOO-、-OCOCH=CH-、-CH=N-、-N=CH-、-N=N-、-CH=N-N=CH-を表し、r及びsはそれぞれ独立的に２〜１８の整数を表す。）で表される化合物を含有する請求項１又は２に記載の光学部材。
【請求項４】
重合性コレステリック液晶材料含有する有機膜溶液を、配向処理を施していない有機膜上、もしくは垂直配向膜上に塗布した後に、活性エネルギー線にて硬化させる工程を含むことを特徴とする光学部材の製造方法。
【請求項５】
偏光板及び位相差層からなる円偏光板と、光学部材と、マトリクス状に配置した画素を構成する有機エレクトロルミネッセンス（EL）発光層と、当該有機EL発光層の視認側と反対側に設けられた光反射層とを具備し、該光学部材が重合性コレステリック液晶材料を含有する混合物の硬化物からなり、該硬化物中においてプラナー配向している面積比率が６０〜９０％の範囲にある有機エレクトロルミネッセンス（EL）素子。
【請求項６】
アキラルな重合性液晶材料を含有する混合物の硬化物からなり、その厚みが２μｍ以下である位相差層を有する請求項５記載の有機EL素子。
【請求項７】
アキラルな重合性液晶材料を含有する混合物の硬化物からなり、その厚みが１０μｍ以下である偏光板を有する請求項５又は６に記載の有機EL素子。
【請求項８】
該偏光板が二色性色素と重合性液晶材料とを含有する組成物の硬化物からなる請求項７記載の有機EL素子。
【請求項９】
該光学素子が該有機EL発光層上のパッシベーション膜もしくはパッシベーション膜上の平坦化層直上に設けられた請求項５〜８の何れか一項に記載の有機EL素子。
【発明の詳細な説明】
【技術分野】
【０００１】
本発明は、有機エレクトロルミネッセンス（ＥＬ）素子に有用な光学部材とその製造方法、及び該光学部材を用いた有機エレクトロルミネッセンス（ＥＬ）素子に関する。
【背景技術】
【０００２】
有機ELディスプレイでは、発光部において金属電極を利用しているため、そのままの状態では金属電極からの反射によって、表示が見にくい状態になる。端的に言えば、有機ELディスプレイを見る視認者にとっては鏡を見ているのと同じで、周囲が明るい状況では周囲光が金属電極からの反射によって目に入ってくるために、画像としての「黒」表示が不可能であり、結果として明所でのコントラストが悪くなってしまっている。これを解決するための手段として、有機ELの上に、偏光フィルムと1/4波長板からなる円偏光板を積層することが多く行われている。
この円偏光板の利用は、「黒」表示を実現し、明所コントラストを確保できるメリットがあるものの、偏光板の性質から有機ELから発光する光の半分を理論上吸収してしまい、明るさが大きく損なわれてしまうというデメリットがある。これを解決するための手段として、有機ELと円偏光板の間に、偏光変換手段としてコレステリック液晶層を挿入する方法が開示されている（特許文献１〜３）。この技術によって明所コントラストと明るさを両立した表示が実現できるものの、有機ELディスプレイを斜めから観察したときに、正面と比較して明るさが大きく損なわれ、かつ色味が変わってしまうという問題があった。
【先行技術文献】
【特許文献】
【０００３】
【特許文献１】特開2001-357979
【特許文献２】特開2004-30955
【特許文献３】特開2009-283246
【発明の概要】
【発明が解決しようとする課題】
【０００４】
本発明が解決しようとする課題は、円偏光板と偏光変換手段してコレステリック液晶層とを備えた有機EL素子において、斜めから観察しても、明るさと色味の変化を抑制できる技術を提供することにある。
【課題を解決するための手段】
【０００５】
鋭意検討した結果、従来の技術において、斜めから見たときの明るさや色味が変化するのはコレステリック液晶材料をプラナー（水平）配向させており、選択反射波長が観察角度によって大きく変化するためであることを見出した。また、コレステリック液晶層の選択反射の入射角度（観察角度）依存性を緩和するための適切な、コレステリック液晶層の配向状態を規定する因子についても見出した。
【０００６】
即ち、本発明は偏光板及び位相差層からなる円偏光板と、マトリクス状に配置した画素を構成する有機エレクトロルミネッセンス（EL）発光層と、該有機EL発光層の視認側と反対側に設けられた光反射層とを具備した有機EL素子に用いられる光学部材であって、
特定波長域を選択的に反射するように螺旋ピッチを調整した重合性コレステリック液晶材料の硬化物中においてプラナー配向している面積比率が60~90％の範囲にあることを特徴とする光学部材を提供する。
【発明の効果】
【０００７】
本発明の光学部材を、円偏光板を備えた有機EL素子に適用すると、斜めから見たときの明るさと色味の変化を抑制できる。
【発明を実施するための形態】
【０００８】
まず、本発明の基本構成とその作用について説明する。図１は本発明による光学部材を備えた有機EL素子の基本の層構成を示したものである。
【０００９】
本発明の光学部材を備えた有機EL素子は、EL層３と、そのEL層３の背面（視認側の反対側）に設けられた反射層２と、EL層３の視認側に設けられた位相差層５と偏光板６とを備え、位相差層５とEL層３との間に、特定波長域を選択的に反射するように螺旋ピッチを調整した重合性コレステリック液晶材料の混合物を硬化させた領域４を含む本発明の光学部材が設けられている。以後、該特定波長領域を「選択反射波長域」と呼ぶことがある。
【００１０】
EL層３から垂直方向に出射した光は直接、あるいは反射層２で反射した後、特定波長域を選択的に反射するように螺旋ピッチを調整した重合性コレステリック液晶材料の混合物を硬化させた領域４に入射する。このとき、EL層から出射する光は非偏光であるため、コレステリック層の選択反射波長域の光のうち、一方向に回転する円偏光（たとえば、ここでは左回りの円偏光）成分は反射し、これとは逆回りの円偏光（右回りの円偏光）は透過する。領域４を透過した選択反射波長領域の円偏光は、位相差層５の作用により直線偏光に変換され、偏光板で吸収されることなく透過して視認者に向かう。一方、領域４で反射した光は、EL層３を偏光状態をほぼ維持したまま透過し、反射層２で反射して再び領域４に向かうが、反射の際に回転方向が逆の円偏光（右回りの円偏光）となる。このため、今度は領域４を透過して位相差層５の作用により偏光板を透過する直線偏光に変更されて、偏光板を透過して視認者に向かう。この光のリサイクル機構によって、本構成の表示装置では、発光層から層平面に対して垂直に出射した光のうち、選択反射波長域の光は偏光板でほとんど吸収されることなく視認者に向かう。
【００１１】
EL層から垂直方向以外、つまり斜め方向に出射した光は、コレステリック液晶材料がプラナー（水平）配向している従来技術の部材では、選択反射波長にずれが生じてしまい、目的とする波長（正面で観察される選択反射波長）の光を、偏光板で吸収されることなく、EL素子から出射させることができなくなる。これによって、斜めから見たときに明るさや色味が変化してしまう。典型的には正面から見て斜め方向に６０度傾いた状態から観察すると、およそ１００ｎｍ選択反射波長がずれることがわかっている。一方、本発明の光学部材ではプラナー配向している面積比率が６０~９０％の間で制御されているため、コレステリック螺旋の軸方向が層平面に対して垂直だけでなく、斜め方向のものも存在している。これによって、EL層から出射された光は、上述の光のリサイクル機構が作用するので、斜めから見ても明るさや色味の変化を抑制することが可能になる。
【００１２】
斜めから見たときの明るさや色味の変化を抑制するためには、プラナー配向している面積比率を小さくすることが好ましいが、その面積比率が小さくなると、結果として液晶材料の配向欠陥（たとえば、オイリーストリークス等）の面積割合が増えるため、光散乱性が強くなる。適度な光散乱性は、EL層から発光する光の大部分を占める垂直方向に出射される光を斜め方法にも拡散させて、斜めから見たときの視認性を向上させる効果があるものの、表示をぼやかせる副作用もあるので留意する必要がある。プラナー配向している面積割合は、６０~９０％が好ましく、７０~８５％がさらに好ましく、７５~８０％が特に好ましい。この面積比率は、倍率が５０~２００倍程度の偏光顕微鏡で光学部材を観察した際に、何も模様のない均一な色が見えている面積を観察、もしくは画像処理することによって測定することができる。何も模様のない均一な色が見えている部分がプラナー配向状態に相当する。
【００１３】
本発明の光学部材において、層の厚みも、斜めから見たときの明るさや色味の変化を抑制する因子となる。層の厚みが厚いほど、斜めから見たときの明るさや色味の変化を抑制できるものの、光散乱性が強くなるので、上述の副作用に留意する必要がある。層の厚みとしては２~２０μｍに設定することが好ましく、３~１０μｍに設定することが更に好ましく、５~８μｍに設定するのが特に好ましい。
【００１４】
以上を考慮した結果から、本発明の光学部材においては、プラナー配向している面積比率の他に、ヘイズ値を適切な範囲になるよう制御することが好ましい。ヘイズ値としては、４〜２０％に設定することが好ましく、５〜１５％に設定することが更に好ましく、６〜１２％に設定することが特に好ましい。
【００１５】
本発明の好ましい態様としては、例えば図２に示すように、赤色、青色、緑色の発光に対応するEL層を別々に設けた素子においては、赤色画素においては選択反射波長領域を赤色、青色画素においては選択反射波長領域を青色、緑色画素においては選択反射波長領域を緑色に設定すれば、発光波長域の光は斜め方向への発光も含めて効率良く視認者側に送り出すことができる。さらに、図３に示すように、白色発光EL層を持つ素子においても、赤色発光を担わせる（赤色を透過させる）画素においては選択反射波長領域を赤色、青色発光を担わせる画素においては選択反射波長領域を青色、緑色発光を担わせる画素においては選択反射波長領域を緑色に設定すれば、斜め方向への発光も含めて効率よく視認者側に送り出すことができる。更に、図４や図５に示すように、複数の特定波長域を選択的に反射するように螺旋ピッチを調整した重合性コレステリック液晶材料を含む混合物を硬化させた領域４間にブラックマトリクス（遮光層）を挿入してもよい。
【００１６】
以下で、複数の特定波長域を選択的に反射するように螺旋ピッチを調整した重合性コレステリック液晶材料について以下で詳述する。
【００１７】
重合性コレステリック液晶材料は、アキラルの重合性液晶化合物及びキラル化合物を含有する。アキラルの重合性液晶化合物としては、本技術分野で重合性液晶化合物として認識されるものであれば、特に制限無く使用することができるが、分子内に重合性官能基を１つのみ有する液晶化合物及び／又は分子内に重合性官能基を２つ有する液晶化合物が好ましい。分子内に重合性官能基を１つのみ有する液晶化合物は、組成物の液晶温度範囲として室温前後の低温を含むものを作りやすく好ましい。このような液晶化合物としては、例えば、Ｈａｎｄｂｏｏｋ  ｏｆ  Ｌｉｑｕｉｄ  Ｃｒｙｓｔａｌｓ（Ｄ．Ｄｅｍｕｓ，Ｊ．Ｗ．Ｇｏｏｄｂｙ，Ｇ．Ｗ．Ｇｒａｙ，Ｈ．Ｗ．Ｓｐｉｅｓｓ，Ｖ．Ｖｉｌｌ編集、Ｗｉｌｅｙ−ＶＣＨ社発行，１９９８年）、季刊化学総説Ｎｏ．２２、液晶の化学（日本化学会編，１９９４年）、あるいは、特開平７−２９４７３５号公報、特開平８−３１１１号公報、特開平８−２９６１８号公報、特開平１１−８００９０号公報、特開平１１−１１６５３８号公報、特開平１１−１４８０７９号公報、等に記載されているような、１，４−フェニレン基１，４−シクロヘキレン基等の環構造が複数繋がったメソゲンと呼ばれる剛直な部位と、ビニル基、アクリロイル基、（メタ）アクリロイル基といった重合性官能基を有する棒状重合性液晶化合物、あるいは特開２００４−２３７３号公報、特開２００４−９９４４６号公報に記載されているようなマレイミド基を有する棒状重合性液晶化合物が挙げられる。
【００１８】
重合性官能基は、ビニル基、アクリロイル基、（メタ）アクリロイル基、マレイミド基等が上げられるが、生産性の観点から、アクリロイル基、（メタ）アクリロイル基が好ましい。
【００１９】
アキラルであり、重合性官能基を１つのみ有する液晶化合物は、具体的には以下の一般式（ａ）で表される化合物が好ましい。
【００２０】
【化１】
2014048621.tif 000003
【００２１】
（式中、Z3は水素原子、ハロゲン原子、シアノ基又は炭素原子数１〜２０の炭化水素基を表し、Z4は水素原子又はメチル基を表し、W3は単結合、-O-、-COO-又は-OCO-を表し、vは０〜１８の整数を表し、uは０又は１を表し、D、E及びFはそれぞれ独立的に、1,4−フェニレン基、隣接しないCH基が窒素で置換された1,4−フェニレン基、1,4−シクロヘキシレン基、１つ又は隣接しない２つのCH2基が酸素又は硫黄原子で置換された1,4−シクロヘキシレン基、又は1,4−シクロヘキセニレン基を表すが、式中に存在する1,4−フェニレン基は炭素原子数１〜７のアルキル基、アルコキシ基若しくはアルカノイル基、シアノ基、又はハロゲン原子で一つ以上置換されていても良く、Y6及びY7はそれぞれ独立的に単結合、-CH2CH2-、-CH2O-、-OCH2-、-COO-、-OCO-、-C≡C-、-CH=CH-、-CF=CF-、-（CH2）4-、-CH2CH2CH2O-、-OCH2CH2CH2-、-CH=CHCH2CH2-、-CH2CH2CH=CH-、-CH=CHCOO-、-OCOCH=CH-、-CH2CH2COO-、-CH2CH2OCO-、-COOCH2CH2-、-OCOCH2CH2-、-CH=N-、-N=CH-、-N=N-又は-CH=N-N=CH-を表し、Y6及びY7の少なくとも一つは-CH=CH-、-CH=CHCOO-、-OCOCH=CH-、-CH=N-、-N=CH-、-N=N-、-CH=N-N=CH-を表し、
Y8は単結合、-O-、-COO-、-OCO-又は-CH=CHCOO-を表す。）
一般式（ａ）で表される化合物は以下で示される化合物がより好ましい。
【００２２】
【化２】
2014048621.tif 000004
【００２３】
【化３】
2014048621.tif 000005
【００２４】
【化４】
2014048621.tif 000006
【００２５】
【化５】
2014048621.tif 000007
【００２６】
【化６】
2014048621.tif 000008
【００２７】
【化７】
2014048621.tif 000009
【００２８】
【化８】
2014048621.tif 000010
【００２９】
【化９】
2014048621.tif 000011
【００３０】
【化１０】
2014048621.tif 000012
【００３１】
【化１１】
2014048621.tif 000013
【００３２】
【化１２】
2014048621.tif 000014
【００３３】
【化１３】
2014048621.tif 000015
【００３４】
【化１４】
2014048621.tif 000016
【００３５】
【化１５】
2014048621.tif 000017
【００３６】
【化１６】
2014048621.tif 000018
【００３７】
【化１７】
2014048621.tif 000019
【００３８】
【化１８】
2014048621.tif 000020
【００３９】
【化１９】
2014048621.tif 000021
【００４０】
【化２０】
2014048621.tif 000022
【００４１】
【化２１】
2014048621.tif 000023
【００４２】
【化２２】
2014048621.tif 000024
【００４３】
【化２３】
2014048621.tif 000025
【００４４】
【化２４】
2014048621.tif 000026
【００４５】
【化２５】
2014048621.tif 000027
【００４６】
【化２６】
2014048621.tif 000028
【００４７】
【化２７】
2014048621.tif 000029
【００４８】
【化２８】
2014048621.tif 000030
【００４９】
【化２９】
2014048621.tif 000031
【００５０】
【化３０】
2014048621.tif 000032
【００５１】
【化３１】
2014048621.tif 000033
【００５２】
【化３２】
2014048621.tif 000034
【００５３】
【化３３】
2014048621.tif 000035
【００５４】
【化３４】
2014048621.tif 000036
【００５５】
【化３５】
2014048621.tif 000037
【００５６】
【化３６】
2014048621.tif 000038
【００５７】
【化３７】
2014048621.tif 000039
【００５８】
【化３８】
2014048621.tif 000040
【００５９】
【化３９】
2014048621.tif 000041
【００６０】
【化４０】
2014048621.tif 000042
【００６１】
（式中、ｌ、ｍ及びｎはそれぞれ独立して１〜１０の整数を表し、Ｒは水素原子、炭素数１〜６のアルキル基、炭素数１〜６のアルコキシ基、カルボキシル基、カルバモイル基、シアノ基、ニトロ基又はハロゲン原子を表すが、これらの基が炭素数１〜６のアルキル基又は炭素数１〜６のアルコキシ基の場合、全部が未置換であるか、又は１つ若しくは２つ以上のハロゲン原子により置換されていてもよい。これらの基がカルボキシル基又はカルバモイル基の場合、末端の水素原子が未置換であるか、あるいは炭素数１〜１０のアルキル基で置換されていてもよい。）
これらの式において、Ｒは水素原子、炭素数１〜３のアルキル基、炭素数１〜３のアルコキシ基又はシアノ基を表すことが好ましい。
【００６２】
また、アキラルであり、重合性官能基を１つのみ有する液晶化合物は、一般式（ａ）で表される化合物以外にも、以下の化合物が好ましい。
【００６３】
【化４１】
2014048621.tif 000043
【００６４】
【化４２】
2014048621.tif 000044
【００６５】
【化４３】
2014048621.tif 000045
【００６６】
【化４４】
2014048621.tif 000046
【００６７】
【化４５】
2014048621.tif 000047
【００６８】
（式中、ｎは１〜１０の整数を表す。）
これらの液晶化合物は、単独で使用することもできるし、２種類以上混合して使用することもできる。
【００６９】
アキラルの重合性液晶化合物として、重合性官能基を２つ有する液晶化合物は、硬化させて得られるフィルムの機械的強度を確保する観点から好ましい。このような重合性官能基を２つ有する液晶化合物としては、例えば、Ｈａｎｄｂｏｏｋ  ｏｆ  Ｌｉｑｕｉｄ  Ｃｒｙｓｔａｌｓ（Ｄ．Ｄｅｍｕｓ，Ｊ．Ｗ．Ｇｏｏｄｂｙ，Ｇ．Ｗ．Ｇｒａｙ，Ｈ．Ｗ．Ｓｐｉｅｓｓ，Ｖ．Ｖｉｌｌ編集、Ｗｉｌｅｙ−ＶＣＨ社発行，１９９８年）、季刊化学総説Ｎｏ．２２、液晶の化学（日本化学会編，１９９４年）、あるいは、特開平４−２２７６８４号公報、特開平１１−８００９０号公報、特開平１１−１１６５３８号公報、特開平１１−１４８０７９号公報、特開２０００−１７８２３３号公報、特開２００２−３０８８３１号公報、特開２００２−１４５８３０号公報、特開２００４−１２５８４２号公報等に記載されているような、１，４−フェニレン基１，４−シクロヘキレン基等の環構造が複数繋がったメソゲンと呼ばれる剛直な部位と、ビニル基、アクリロイル基、（メタ）アクリロイル基といった重合性官能基を有する棒状重合性液晶化合物、あるいは特開２００４−２３７３号公報、特開２００４−９９４４６号公報に記載されているようなマレイミド基を有する棒状重合性液晶化合物が挙げられる。
【００７０】
重合性官能基は、ビニル基、アクリロイル基、（メタ）アクリロイル基、マレイミド基等が上げられるが、生産性の観点から、アクリロイル基、（メタ）アクリロイル基が好ましい。
【００７１】
アキラルであり、重合性官能基を２つ有する液晶化合物は、具体的には以下の一般式（ｂ）で表される化合物が好ましい。
【００７２】
【化４６】
2014048621.tif 000048
【００７３】
（式中、Z5及びZ6はそれぞれ独立的に水素原子又はメチル基を表し、G、H及びIはそれぞれ独立的に、1,4−フェニレン基、隣接しないCH基が窒素原子で置換された1,4−フェニレン基、1,4−シクロヘキシレン基、１つ又は隣接しない２つのCH2基が酸素原子又は硫黄原子で置換された1,4−シクロヘキシレン基、又は1,4−シクロヘキセニレン基を表すが、式中に存在する1,4−フェニレン基は炭素原子数１〜７のアルキル基、アルコキシ基若しくはアルカノイル基、シアノ基、又はハロゲン原子で一つ以上置換されていても良く、mは０から３の整数を表し、W1及びW2はそれぞれ独立的に単結合、-O-、-COO-又は-OCO-を表し、Y1及びY2はそれぞれ独立的に単結合、-COO-、-OCO-、-CH2CH2COO-、-CH2CH2OCO-、-COO CH2CH2-、-OCOCH2CH2-、-CH=N-、-N=CH-、-N=N-、-CH=N-N=CH-又は単結合を表し、Y1及びY2のうち少なくとも一つは-CH=CH-、-CH=CHCOO-、-OCOCH=CH-、-CH=N-、-N=CH-、-N=N-、-CH=N-N=CH-を表し、r及びsはそれぞれ独立的に２〜１８の整数を表す。）
一般式（ｂ）で表される化合物は以下で示される化合物がより好ましい。
【００７４】
【化４７】
2014048621.tif 000049
【００７５】
【化４８】
2014048621.tif 000050
【００７６】
【化４９】
2014048621.tif 000051
【００７７】
【化５０】
2014048621.tif 000052
【００７８】
【化５１】
2014048621.tif 000053
【００７９】
【化５２】
2014048621.tif 000054
【００８０】
【化５３】
2014048621.tif 000055
【００８１】
【化５４】
2014048621.tif 000056
【００８２】
【化５５】
2014048621.tif 000057
【００８３】
【化５６】
2014048621.tif 000058
【００８４】
【化５７】
2014048621.tif 000059
【００８５】
【化５８】
2014048621.tif 000060
【００８６】
【化５９】
2014048621.tif 000061
【００８７】
【化６０】
2014048621.tif 000062
【００８８】
【化６１】
2014048621.tif 000063
【００８９】
【化６２】
2014048621.tif 000064
【００９０】
【化６３】
2014048621.tif 000065
【００９１】
（式中、ｍ及びｎはそれぞれ独立して１〜１０の整数を表し、Ｒは水素原子、炭素数１〜６のアルキル基、炭素数１〜６のアルコキシ基、カルボキシル基、カルバモイル基、シアノ基、ニトロ基又はハロゲン原子を表すが、これらの基が炭素数１〜６のアルキル基、あるいは炭素数１〜６のアルコキシ基の場合、全部が未置換であるか、又は１つ若しくは２つ以上のハロゲン原子により置換されていてもよい。これらの基がカルボキシル基又はカルバモイル基の場合、末端の水素原子が未置換であるか、又は炭素数１〜１０のアルキル基で置換されていてもよい。）
Ｒは水素原子、炭素数１〜３のアルキル基、炭素数１〜３のアルコキシ基又はシアノ基が好ましい。
【００９２】
また、アキラルであり、重合性官能基を２つ有する液晶化合物は、一般式（ｂ）で表される化合物以外にも、以下の化合物が好ましい。
【００９３】
【化６４】
2014048621.tif 000066
【００９４】
【化６５】
2014048621.tif 000067
【００９５】
（式中、ｍ及びｎはそれぞれ独立して１〜１０の整数を表し、Ｒは水素原子、炭素数１〜６のアルキル基、炭素数１〜６のアルコキシ基、カルボキシル基、カルバモイル基、シアノ基、ニトロ基又はハロゲン原子を表すが、これらの基が炭素数１〜６のアルキル基又は炭素数１〜６のアルコキシ基の場合、全部が未置換であるか、又は１つ若しくは２つ以上のハロゲン原子により置換されていてもよい。これらの基がカルボキシル基又はカルバモイル基の場合、末端の水素原子が未置換であるか、又は炭素数１〜１０のアルキル基で置換されていてもよい。）
Ｒは水素原子、炭素数１〜３のアルキル基、炭素数１〜３のアルコキシ基又はシアノ基が好ましい。
【００９６】
これらの液晶化合物は、単独で使用することもできるし、２種類以上混合して使用することもできる。
【００９７】
アキラルの重合性液晶化合物は、重合性コレステリック材料中に７８〜９６質量％含有するのが好ましく、８１〜９４質量％含有するのが好ましく、８５〜９３質量％含有するのがより好ましい。
【００９８】
キラル化合物としては、重合性官能基を１つ以上有することが好ましい。このような化合物としては、例えば、特開平１１−１９３２８７号公報、特開２００１−１５８７８８号公報、特表２００６−５２６６９号公報、特開２００７−２６９６３９号公報、特開２００７−２６９６４０号公報、２００９−８４１７８号公報等に記載されているような、イソソルビド、イソマンニット、グルコシド等のキラルな糖類を含み、かつ、１，４−フェニレン基１，４−シクロヘキレン基等の剛直な部位と、ビニル基、アクリロイル基、（メタ）アクリロイル基、また、マレイミド基といった重合性官能基を有する重合性キラル化合物、特開平８−２３９６６６号公報に記載されているような、テルペノイド誘導体からなる重合性キラル化合物、ＮＡＴＵＲＥ  ＶＯＬ３５  ４６７〜４６９ページ（１９９５年１１月３０日発行）、ＮＡＴＵＲＥ  ＶＯＬ３９２  ４７６〜４７９ページ（１９９８年４月２日発行）等に記載されているような、メソゲン基とキラル部位を有するスペーサーからなる重合性キラル化合物、あるいは特表２００４−５０４２８５号公報、特開２００７−２４８９４５号公報に記載されているような、ビナフチル基を含む重合性キラル化合物が挙げられる。中でも、らせんねじれ力（ＨＴＰ）の大きなキラル化合物が好ましい。
【００９９】
重合性キラル化合物としては、具体的には以下に示されるような液晶化合物が例示される。
【０１００】
【化６６】
2014048621.tif 000068
【０１０１】
【化６７】
2014048621.tif 000069
【０１０２】
【化６８】
2014048621.tif 000070
【０１０３】
【化６９】
2014048621.tif 000071
【０１０４】
【化７０】
2014048621.tif 000072
【０１０５】
【化７１】
2014048621.tif 000073
【０１０６】
【化７２】
2014048621.tif 000074
【０１０７】
【化７３】
2014048621.tif 000075
【０１０８】
【化７４】
2014048621.tif 000076
【０１０９】
【化７５】
2014048621.tif 000077
【０１１０】
【化７６】
2014048621.tif 000078
【０１１１】
【化７７】
2014048621.tif 000079
【０１１２】
【化７８】
2014048621.tif 000080
【０１１３】
【化７９】
2014048621.tif 000081
【０１１４】
【化８０】
2014048621.tif 000082
【０１１５】
【化８１】
2014048621.tif 000083
【０１１６】
【化８２】
2014048621.tif 000084
【０１１７】
【化８３】
2014048621.tif 000085
【０１１８】
【化８４】
2014048621.tif 000086
【０１１９】
【化８５】
2014048621.tif 000087
【０１２０】
【化８６】
2014048621.tif 000088
【０１２１】
【化８７】
2014048621.tif 000089
【０１２２】
【化８８】
2014048621.tif 000090
【０１２３】
【化８９】
2014048621.tif 000091
【０１２４】
（式中、ｍ及びｎはそれぞれ独立して１〜１０の整数を表し、Ｒは水素原子、炭素数１〜６のアルキル基、炭素数１〜６のアルコキシ基、カルボキシル基、カルバモイル基、シアノ基、ニトロ基又はハロゲン原子を表すが、これらの基が炭素数１〜６のアルキル基又は炭素数１〜６のアルコキシ基の場合、全部が未置換であるか、又は１つ若しくは２つ以上のハロゲン原子により置換されていてもよい。これらの基がカルボキシル基又はカルバモイル基の場合、末端の水素原子が未置換であるか、又は炭素数１〜１０のアルキル基で置換されていてもよい。）
これらのキラル化合物は、単独で使用することもできるし、２種類以上混合して使用することもできる。いずれにしても、重合性コレステリック液晶材料において所望の選択反射波長域及び螺旋方向が得られるようキラル化合物の種類と添加量を調節する必要がある。
【０１２５】
キラル化合物の添加量としては、重合性コレステリック材料中３〜１５質量％であるのが好ましく、４〜１２質量％であるのが好ましく、５〜１０質量％であるのがより好ましい。
【０１２６】
以上述べたような重合性コレステリック液晶材料には、重合性コレステリック液晶をプラナー（水平）配向させることを目的として、水平配向を促進するための化合物を添加することは好ましい。このような化合物としては一般式（ＩＩ）
【０１２７】
【化９０】
2014048621.tif 000092
【０１２８】
（式中、R1、R2、R3及びR4はそれぞれ独立的に水素原子、ハロゲン原子又は炭素原子数1〜２０の炭化水素基を表し、該炭化水素基中の水素原子は１つ以上のハロゲン原子で置換されていても良い。）で表される繰り返し単位を有する化合物をあげることができる。
【０１２９】
一般式（ＩＩ）で表される化合物は、例えばポリエチレン、ポリプロピレン、ポリイソブチレン、パラフィン、流動パラフィン、塩素化ポリプロピレン、塩素化パラフィン、又は塩素化流動パラフィンが挙げられる。
これ以外にも、フッ素原子が導入された化合物はムラ抑制の観点からも有効である。
【０１３０】
一般式（ＩＩ）で表される繰り返し単位を有する化合物のうち、好適な構造として、式（ＩＩ−ａ）〜式（ＩＩ−ｆ）
【０１３１】
【化９１】
2014048621.tif 000093
【０１３２】
で表される繰り返し単位を有する化合物が挙げられる。中でも、式（ＩＩ−ａ）〜式（ＩＩ−ｅ）で表される構造がより好ましく、式（ＩＩ−ａ）及び式（ＩＩ−ｃ）で表される構造が特に好ましい。又、式（ＩＩ−ａ）〜式（ＩＩ−ｆ）で表される繰り返し単位を有する化合物を２種以上共重合させた共重合体も好ましい。この場合、式（ＩＩ−ａ）及び式（ＩＩ−ｂ）を有する共重合体、式（ＩＩ−ａ）及び式（ＩＩ−ｃ）を有する共重合体、式（ＩＩ−ａ）及び式（ＩＩ−ｆ）を有する共重合体、及び、式（ＩＩ−ａ）、（ＩＩ−ｂ）及び式（ＩＩ−ｆ）を有する共重合体がより好ましく、式（ＩＩ−ａ）及び式（ＩＩ−ｂ）を有する共重合体、及び、式（ＩＩ−ａ）、（ＩＩ−ｂ）及び式（ＩＩ−ｆ）を有する共重合体が特に好ましい。
【０１３３】
添加量としては、重合性コレステリック液晶材料中に、０．０１〜５質量％含有することが好ましく、０．０５〜２質量％含有することがより好ましく、０．１〜１質量％含有することが特に好ましい。
【０１３４】
更に活性エネルギー線による重合を迅速に進めることを目的として、重合性コレステリック液晶材料を含む混合物中に重合開始剤を添加することが好ましい。重合開始剤としては、活性エネルギー線によって行う場合に使用する光重合開始剤が好ましい。光重合開始剤としては公知慣用のものが使用できる。例えば２−ヒドロキシ−２−メチル−１−フェニルプロパン−１−オン（メルク社製「ダロキュア１１７３」）、１−ヒドロキシシクロヘキシルフェニルケトン（チバ・スペシャルティ・ケミカルズ社製「イルガキュア１８４」）、１−（４−イソプロピルフェニル）−２−ヒドロキシ−２−メチルプロパン−１−オン（メルク社製「ダロキュア１１１６」）、２−メチル−１−［（メチルチオ）フェニル］−２−モリホリノプロパン−１（チバ・スペシャルティ・ケミカルズ社製「イルガキュア９０７」）。ベンジルメチルケタ−ル（チバ・スペシャルティ・ケミカルズ社製「イルガキュア６５１」）２−ベンジル−２−ジメチルアミノ−１−（４−モルフォリノフェニル）−ブタノン（チバ・スペシャルティ・ケミカルズ社製「イルガキュア３６９」）、２−ジメチルアミノ−２−（４−メチルベンジル）−１−（４−モルフォリリン−４−イル−フェニル）ブタン−１−オン（チバ・スペシャルティ・ケミカルズ社製「イルガキュア３７９」）、２，２−ジメトキシ−１，２−ジフェニルエタン−１−オン、ビス（２，４，６−トリメチルベンゾイル）−フェニルフォスフィンオキサイド（ダロキュアＴＰＯ）、２，４，６−トリメチルベンゾイル−ジフェニル−フォスフィンオキサイド（チバ・スペシャルティ・ケミカルズ社製「イルガキュア８１９」）、１，２−オクタンジオン，１−［４−（フェニルチオ）−，２−（Ｏ−ベンゾイルオキシム）］、エタノン（チバ・スペシャルティ・ケミカルズ社製「イルガキュアＯＸＥ０１」）、１−［９−エチル−６−（２−メチルベンゾイル）−９Ｈ−カルバゾール−３−イル］−，１−（Ｏ−アセチルオキシム）（チバ・スペシャルティ・ケミカルズ社製「イルガキュアＯＸＥ０２」）。２，４−ジエチルチオキサントン（日本化薬社製「カヤキュアＤＥＴＸ」）とｐ−ジメチルアミノ安息香酸エチル（日本化薬社製「カヤキュアＥＰＡ」）との混合物、イソプロピルチオキサントン（ワ−ドプレキンソップ社製「カンタキュア−ＩＴＸ」）とｐ−ジメチルアミノ安息香酸エチルとの混合物、アシルフォスフィンオキシド（ＢＡＳＦ社製「ルシリンＴＰＯ」）、などが挙げられる。光重合開始剤の含有率は１〜１０質量が好ましく、２〜７質量％が特に好ましい。これらは、単独で使用することもできるし、２種類以上混合して使用することもできる。
【０１３５】
また、重合開始剤として熱重合開始剤を使用することも好ましい。熱重合開始剤としては、例えば、メチルアセトアセテイトパーオキサイド、キュメンハイドロパーオキサイド、ベンゾイルパーオキサイド、ビス（４−ｔ−ブチルシクロヘキシル）パ−オキシジカーボネイト、ｔ−ブチルパーオキシベンゾエイト、メチルエチルケトンパーオキサイド、１，１−ビス（ｔ−ヘキシルパ−オキシ）３，３，５−トリメチルシクロヘキサン、ｐ−ペンタハイドロパーオキサイド、ｔ−ブチルハイドロパーオキサイド、ジクミルパーオキサイド、イソブチルパーオキサイド、ジ（３−メチル−３−メトキシブチル）パーオキシジカーボネイト、１，１−ビス（ｔ−ブチルパーオキシ）シクロヘキサン等の有機過酸化物、２，２’−アゾビスイソブチロニトリル、２，２’−アゾビス（２，４−ジメチルバレロニトリル）等のアゾニトリル化合物、２，２’−アゾビス（２−メチル−Ｎ−フェニルプロピオン−アミヂン）ジハイドロクロライド等のアゾアミヂン化合物、２，２’アゾビス｛２−メチル−Ｎ−［１，１−ビス（ヒドロキシメチル）−２−ヒドロキシエチル］プロピオンアミド｝等のアゾアミド化合物、２，２’アゾビス（２，４，４−トリメチルペンタン）等のアルキルアゾ化合物等を使用することができる。熱重合開始剤の含有率１〜１０質量％が好ましく、２〜６質量％が特に好ましい。これらは、単独で使用することもできるし、２種類以上混合して使用することもできる。
【０１３６】
また、重合禁止剤を添加することが好ましい。重合禁止剤としては、フェノール系化合物、キノン系化合物、アミン系化合物、チオエーテル系化合物、ニトロソ化合物、等が挙げられる。
【０１３７】
フェノール系化合物としては、ｐ−メトキシフェノール、クレゾール、ｔ−ブチルカテコール、３．５−ジ−ｔ−ブチル−４−ヒドロキシトルエン、２．２'−メチレンビス（４−メチル−６−ｔ−ブチルフェノール）、２．２'−メチレンビス（４−エチル−６−ｔ−ブチルフェノール）、４．４'−チオビス（３−メチル−６−ｔ−ブチルフェノール）、４−メトキシ−１−ナフトール、４，４’−ジアルコキシ−２，２’−ビ−１−ナフトール、等が挙げられる。
キノン系化合物としては、ヒドロキノン、メチルヒドロキノン、ｔｅｒｔ−ブチルヒドロキノン、ｐ−ベンゾキノン、メチル−ｐ−ベンゾキノン、ｔｅｒｔ−ブチル−ｐ−ベンゾキノン、２，５−ジフェニルベンゾキノン、２−ヒドロキシ−１，４−ナフトキノン、１，４−ナフトキノン、２，３−ジクロロ−１，４−ナフトキノン、アントラキノン、ジフェノキノン等が挙げられる。
アミン系化合物としては、ｐ−フェニレンジアミン、４−アミノジフェニルアミン、Ｎ．Ｎ'−ジフェニル−ｐ−フェニレンジアミン、Ｎ−ｉ−プロピル−Ｎ'−フェニル−ｐ−フェニレンジアミン、Ｎ−（１．３−ジメチルブチル）−Ｎ'−フェニル−ｐ−フェニレンジアミン、Ｎ．Ｎ'−ジ−２−ナフチル−ｐ−フェニレンジアミン、ジフェニルアミン、Ｎ−フェニル−β−ナフチルアミン、４．４'−ジクミル−ジフェニルアミン、４．４'−ジオクチル−ジフェニルアミン等が挙げられる。
チオエーテル系化合物としては、フェノチアジン、ジステアリルチオジプロピオネート等が挙げられる。
ニトロソ系化合物としては、Ｎ−ニトロソジフェニルアミン、Ｎ−ニトロソフェニルナフチルアミン、Ｎ−ニトロソジナフチルアミン、ｐ−ニトロソフェノール、ニトロソベンゼン、ｐ−ニトロソジフェニルアミン、α−ニトロソ−β−ナフトール等、Ｎ、Ｎ−ジメチルｐ−ニトロソアニリン、ｐ−ニトロソジフェニルアミン、ｐ−ニトロンジメチルアミン、ｐ−ニトロン−Ｎ、Ｎ−ジエチルアミン、Ｎ−ニトロソエタノールアミン、Ｎ−ニトロソジ−ｎ−ブチルアミン、Ｎ−ニトロソ−Ｎ  −ｎ−ブチル−４−ブタノールアミン、Ｎ−ニトロソ−ジイソプロパノールアミン、Ｎ−ニトロソ−Ｎ−エチル−４−ブタノールアミン、５−ニトロソ−８−ヒドロキシキノリン、Ｎ−ニトロソモルホリン、Ｎ−二トロソーＮ−フェニルヒドロキシルアミンアンモニウム塩、二トロソベンゼン、２，４．６−トリーｔｅｒｔ−ブチルニトロンベンゼン、Ｎ−ニトロソ−Ｎ−メチル−ｐ−トルエンスルホンアミド、Ｎ−ニトロソ−Ｎ−エチルウレタン、Ｎ−ニトロソ−Ｎ−ｎ−プロピルウレタン、１−ニトロソ−２−ナフトール、２−ニトロソ−１−ナフトール、１−ニトロソ−２−ナフトール−３，６−スルホン酸ナトリウム、２−ニトロソ−１−ナフトール−４−スルホン酸ナトリウム、２−ニトロソ−５−メチルアミノフェノール塩酸塩、２−ニトロソ−５−メチルアミノフェノール塩酸塩等が挙げられる。
【０１３８】
さらに重合性コレステリック液晶材料には、塗膜のレベリング性を確保する目的で界面活性剤を添加することが好ましい。含有することができる界面活性剤としては、アルキルカルボン酸塩、アルキルリン酸塩、アルキルスルホン酸塩、フルオロアルキルカルボン酸塩、フルオロアルキルリン酸塩、フルオロアルキルスルホン酸塩、ポリオキシエチレン誘導体、フルオロアルキルエチレンオキシド誘導体、ポリエチレングリコール誘導体、アルキルアンモニウム塩、フルオロアルキルアンモニウム塩類、シリコーン誘導体等をあげることができるが、特にフルオロアルキルカルボン酸塩、フルオロアルキルリン酸塩、フルオロアルキルスルホン酸塩、フルオロアルキルエチレンオキシド誘導体などの含フッ素界面活性剤、シリコーン誘導体が好ましい。更に具体的には「ＭＥＧＡＦＡＣ Ｆ−１１０」、「ＭＥＧＡＦＡＣＦ−１１３」、「ＭＥＧＡＦＡＣ Ｆ−１２０」、「ＭＥＧＡＦＡＣ Ｆ−８１２」、「ＭＥＧＡＦＡＣ Ｆ−１４２Ｄ」、「ＭＥＧＡＦＡＣ Ｆ−１４４Ｄ」、「ＭＥＧＡＦＡＣ Ｆ−１５０」、「ＭＥＧＡＦＡＣ Ｆ−１７１」、「ＭＥＧＡＦＡＣＦ−１７３」、「ＭＥＧＡＦＡＣ Ｆ−１７７」、「ＭＥＧＡＦＡＣ Ｆ−１８３」、「ＭＥＧＡＦＡＣ Ｆ−１９５」、「ＭＥＧＡＦＡＣ Ｆ−８２４」、「ＭＥＧＡＦＡＣ Ｆ−８３３」、「ＭＥＧＡＦＡＣ Ｆ−１１４」、「ＭＥＧＡＦＡＣ Ｆ−４１０」、「ＭＥＧＡＦＡＣ Ｆ−４９３」、「ＭＥＧＡＦＡＣ Ｆ−４９４」、「ＭＥＧＡＦＡＣ Ｆ−４４３」、「ＭＥＧＡＦＡＣ Ｆ−４４４」、「ＭＥＧＡＦＡＣ Ｆ−４４５」、「ＭＥＧＡＦＡＣ Ｆ−４４６」、「ＭＥＧＡＦＡＣ Ｆ−４７０」、「ＭＥＧＡＦＡＣ Ｆ−４７１」、「ＭＥＧＡＦＡＣ Ｆ−４７４」、「ＭＥＧＡＦＡＣ Ｆ−４７５」、「ＭＥＧＡＦＡＣ Ｆ−４７７」、「ＭＥＧＡＦＡＣ Ｆ−４７８」、「ＭＥＧＡＦＡＣ Ｆ−４７９」、「ＭＥＧＡＦＡＣ Ｆ−４８０ＳＦ」、「ＭＥＧＡＦＡＣ Ｆ−４８２」、「ＭＥＧＡＦＡＣ Ｆ−４８３」、「ＭＥＧＡＦＡＣ Ｆ−４８４」、「ＭＥＧＡＦＡＣ Ｆ−４８６」、「ＭＥＧＡＦＡＣ Ｆ−４８７」、「ＭＥＧＡＦＡＣ Ｆ−４８９」、「ＭＥＧＡＦＡＣ Ｆ−１７２Ｄ」、「ＭＥＧＡＦＡＣ Ｆ−１７８Ｋ」、「ＭＥＧＡＦＡＣ Ｆ−１７８ＲＭ」、「ＭＥＧＡＦＡＣ Ｒ−０８」、「ＭＥＧＡＦＡＣ Ｒ−３０」、「ＭＥＧＡＦＡＣ Ｆ−４７２ＳＦ」、「ＭＥＧＡＦＡＣ ＢＬ−２０」、「ＭＥＧＡＦＡＣ Ｒ−６１」、「ＭＥＧＡＦＡＣ Ｒ−９０」、「ＭＥＧＡＦＡＣ ＥＳＭ−１」、「ＭＥＧＡＦＡＣ ＭＣＦ−３５０ＳＦ」（以上、DIC株式会社製）、
「フタージェント１００」、「フタージェント１００Ｃ」、「フタージェント１１０」、「フタージェント１５０」、「フタージェント１５０ＣＨ」、「フタージェントＡ」、「フタージェント１００Ａ-Ｋ」、「フタージェント５０１」、「フタージェント３００」、「フタージェント３１０」、「フタージェント３２０」、「フタージェント４００ＳＷ」、「ＦＴＸ-４００Ｐ」、「フタージェント２５１」、「フタージェント２１５Ｍ」、「フタージェント２１２ＭＨ」、「フタージェント２５０」、「フタージェント２２２Ｆ」、「フタージェント２１２Ｄ」、「ＦＴＸ-２１８」、「ＦＴＸ-２０９Ｆ」、「ＦＴＸ-２１３Ｆ」、「ＦＴＸ-２３３Ｆ」、「フタージェント２４５Ｆ」、「ＦＴＸ-２０８Ｇ」、「ＦＴＸ-２４０Ｇ」、「ＦＴＸ-２０６Ｄ」、「ＦＴＸ-２２０Ｄ」、「ＦＴＸ-２３０Ｄ」、「ＦＴＸ-２４０Ｄ」、「ＦＴＸ-２０７Ｓ」、「ＦＴＸ-２１１Ｓ」、「ＦＴＸ-２２０Ｓ」、「ＦＴＸ-２３０Ｓ」、「ＦＴＸ-７５０ＦＭ」、「ＦＴＸ-７３０ＦＭ」、「ＦＴＸ-７３０ＦＬ」、「ＦＴＸ-７１０ＦＳ」、「ＦＴＸ-７１０ＦＭ」、「ＦＴＸ-７１０ＦＬ」、「ＦＴＸ-７５０ＬＬ」、「ＦＴＸ-７３０ＬＳ」、「ＦＴＸ-７３０ＬＭ」、「ＦＴＸ-７３０ＬＬ」、「ＦＴＸ-７１０ＬＬ」（以上、ネオス社製）、
「ＢＹＫ−３００」、「ＢＹＫ−３０２」、「ＢＹＫ−３０６」、「ＢＹＫ−３０７」、「ＢＹＫ−３１０」、「ＢＹＫ−３１５」、「ＢＹＫ−３２０」、「ＢＹＫ−３２２」、「ＢＹＫ−３２３」、「ＢＹＫ−３２５」、「ＢＹＫ−３３０」、「ＢＹＫ−３３１」、「ＢＹＫ−３３３」、「ＢＹＫ−３３７」、「ＢＹＫ−３４０」、「ＢＹＫ−３４４」、「ＢＹＫ−３７０」、「ＢＹＫ−３７５」、「ＢＹＫ−３７７」、「ＢＹＫ−３５０」、「ＢＹＫ−３５２」、「ＢＹＫ−３５４」、「ＢＹＫ−３５５」、「ＢＹＫ−３５６」、「ＢＹＫ−３５８Ｎ」、「ＢＹＫ−３６１Ｎ」、「ＢＹＫ−３５７」、「ＢＹＫ−３９０」、「ＢＹＫ−３９２」、「ＢＹＫ−ＵＶ３５００」、「ＢＹＫ−ＵＶ３５１０」、「ＢＹＫ−ＵＶ３５７０」、「ＢＹＫ−Ｓｉｌｃｌｅａｎ３７００」（以上、ビックケミー・ジャパン社製）、
「ＴＥＧＯ Ｒａｄ２１００」、「ＴＥＧＯ Ｒａｄ２２００Ｎ」、「ＴＥＧＯ Ｒａｄ２２５０」、「ＴＥＧＯ Ｒａｄ２３００」、「ＴＥＧＯ Ｒａｄ２５００」、「ＴＥＧＯ Ｒａｄ２６００」、「ＴＥＧＯ Ｒａｄ２７００」（以上、テゴ社製）等の例をあげることができる。
【０１３９】
界面活性剤の好ましい添加量は、重合性コレステリック液晶材料を含む混合物中に含有される界面活性剤以外の成分や、使用温度等によって異なるが、重合性コレステリック液晶材料を含む混合物中に０．０１〜１質量％含有することが好ましく、０．０２〜０．５質量％含有することがさらに好ましく、０．０３〜０．１質量％含有することが特に好ましい。含有量が０．０１質量％より低いときは膜厚ムラ低減効果が得にくい。一般式（ＩＩ）で表される繰り返し単位を有する水平配向添加剤の含有量と界面活性剤の含有量の合計が０．０２〜０．５質量％であることが好ましく、０．０５〜０．４質量％含有することがさらに好ましく、０．１〜０．２質量％含有することが特に好ましい。
【０１４０】
次に本発明の光学部材の製造方法について説明する。本発明の光学部材は上述の重合性コレステリック液晶材料を、配向処理をしていない有機膜が設けられた基材、もしくは垂直配向膜上が設けられた基材に塗布した後、プラナー配向領域の面積比率が６０〜９０％にした後、活性エネルギー線を照射することにより製造することができる。
【０１４１】
基材としてはガラス基材、金属基材、セラミックス基材やプラスチック基材等の有機材料が挙げられる。特に基材が有機材料の場合、セルロース誘導体、ポリオレフィン、ポリエステル、ポリオレフィン、ポリカーボネート、ポリアクリレート、ポリアリレート、ポリエーテルサルホン、ポリイミド、ポリフェニレンスルフィド、ポリフェニレンエーテル、ナイロン、又はポリスチレン等が挙げられる。中でもポリエステル、ポリスチレン、ポリオレフィン、セルロース誘導体、ポリアリレート、ポリカーボネート等のプラスチック基材が好ましい。これらの基材上に、重合性コレステリック液晶材料を含む混合物中を塗布し、配向させた状態で活性エネルギーを照射して基材上に本発明の光学部材を形成しても良いし、有機EL素子上に転写して用いても良い。また、有機EL素子上の直上に設けたパッシベーション膜、もしくはパッシベーション膜上に設けられた平坦化層の上に、複数の特定波長域を選択的に反射するように螺旋ピッチを調整した重合性コレステリック液晶材料の混合物を塗布し、配向させた状態で活性エネルギー線を照射して直接、有機EL素子の上に本発明の光学素子を形成しても良い。基材の上に有機薄膜を設ける場合、薄膜材料としては、ポリイミド、ポリシロキサン、ポリアミド、ポリビニルアルコール、ポリカーボネート、ポリスチレン、ポリフェニレンエーテル、ポリアリレート、ポリエチレンテレフタレート、ポリエーテルサルフォン、エポキシ樹脂、エポキシアクリレート樹脂、アクリル樹脂、クマリン化合物、カルコン化合物、シンナメート化合物、フルギド化合物、アントラキノン化合物、アゾ化合物、アリールエテン化合物等の化合物が挙げられる。
【０１４２】
重合性コレステリック液晶材料を含む混合物を基材に塗布するための方法としては、アプリケーター法、バーコーティング法、スピンコーティング法、グラビア印刷法、フレキソ印刷法、インクジェット法、ダイコーティング法、キャップコーティング法、ディッピング等、公知慣用の方法を行うことができる。この際、溶剤で希釈した状態で塗布することが好ましい。使用する溶剤は、基材上に塗布した際に基材、あるいは、基材上に形成されている配向膜を溶解させないものであれば良い。また、使用する溶剤としては本発明の重合性コレステリック液晶組成物を良好に溶解性させるものが好ましい。使用することができる溶剤としては、例えば、トルエン、キシレン、クメン、メシチレン等の芳香族系炭化水素、酢酸メチル、酢酸エチル、酢酸プロピル、酢酸ブチル等のエステル系溶剤、メチルエチルケトン、メチルイソブチルケトン、シクロヘキサノン等のケトン系溶剤、テトラヒドロフラン、１，２−ジメトキシエタン、アニソール等のエーテル系溶剤、Ｎ，Ｎ−ジメチルホルムアミド、Ｎ−メチル−２−ピロリドン、等のアミド系溶剤、プロピレングリコールモノメチルエーテルアセテート、ジエチレングリコールモノメチルエーテルアセテート、γ−ブチロラクトン、クロロベンゼン等が挙げられる。これらは、単独で使用することもできるし、２種類以上混合して使用することもできる。
【０１４３】
溶剤の比率は、重合性コレステリック液晶材料を含む混合物の固形分と溶剤の比率が１０：９０〜８０：２０が好ましく、塗布性を考慮すると、２０：８０〜７０：３０がさらに好ましく、３０：７０〜６０：４０が特に好ましい。
【０１４４】
溶剤を使用した場合、60〜100℃、さらに好ましくは80〜90℃で加熱して溶剤を揮発させることが好ましい。加熱時間は5秒〜3分が好ましい。
【０１４５】
プラナー配向している面積比率に大きく影響を及ぼすのは、塗布する膜面である。配向処理をしていない有機膜、もしくは垂直配向膜上に塗布すれば、好ましい面積比率範囲を得ることは基本的に可能である。このほかにプラナー配向の面積比率に影響を及ぼす因子としては、重合性コレステリック液晶材料に添加する水平配向添加剤の濃度及び界面活性剤の濃度、溶剤と共に塗布した際に溶剤を揮発させるときの加熱温度、加熱を終えて冷却した後に放置する時間があげられる。所望のプラナー配向の面積比率に微調節したい場合には、これらの因子を変化させることが好ましい。水平配向剤や界面活性剤の濃度を増やすと、プラナー配向の面積比率が高くなる傾向がある。溶剤と共に塗布した際に溶剤を揮発させるときの温度は、８０〜１２０℃に設定するとプラナー配向の面積比率が高くなる傾向があり、この温度から外れるとプラナー配向の面積比率が低くなる傾向がある。加熱を終えて冷却した後の放置時間を長くすると、プラナー配向の面積比率が高くなる傾向がある。
【０１４６】
重合性コレステリック液晶材料を含む混合物の重合操作については、重合性液晶組成物中の溶剤を乾燥等で除去した後、所望状態に配向した状態で一般に活性エネルギー線を照射することによって行うのが好ましい。活性エネルギー線としては紫外線、電子線を挙げることができる。装置の簡易さから、活性エネルギー線として紫外線を使用することが好ましい。重合を紫外光照射で行う場合は、具体的には３９０ｎｍ以下の紫外光を照射することが好ましく、２５０〜３７０ｎｍの波長の光を照射することが最も好ましい。但し、３９０ｎｍ以下の紫外光により重合性液晶組成物が分解などを引き起こす場合は、３９０ｎｍ以上の紫外光で重合処理を行ったほうが好ましい場合もある。この光は、拡散光で、かつ偏光していない光であることが好ましい。紫外光の強度としては、1〜100mW/cm2が好ましく、2〜50mW/cm2が更に好ましく、5〜30mW/cm2が特に好ましい。照射エネルギーとしては5〜200mJ/cm2が好ましく、10〜150mJ/cm2が更に好ましく、20〜120ｍJ/cm2が特に好ましい。
【０１４７】
耐溶剤特性や耐熱性の向上のために、本発明の光学部材を加熱処理することもできる。その加熱温度は、基材として有機材料を使用する場合、基材のガラス転移点を越えない範囲での加熱が好ましい。
【０１４８】
本発明の有機EL素子において、本発明の光学部材の上に配置する、位相差層の位相差は１/４波長に設定することが好ましい。位相差層は延伸したポリマーフィルムを用いても良いが、アキラルな重合性液晶材料を含む材料を水平一軸配向させた後に活性エネルギー線を照射することによって得たものを使用するのが好ましい。延伸したポリマーフィルムで１/４波長の位相差を得ようとすると多くの場合、少なくとも５０μｍ以上の厚みが必要であるのに対して、重合性液晶材料の複屈折率は０．０４〜０．３程度と大きいため、膜厚が０．５〜３．４μｍ程度で済む。膜厚は、３μｍ以下になるよう、好ましくは２μｍ以下になるよう、更に好ましくは１μｍ以下になるよう重合性液晶材料の複屈折率を選択するのが好ましい。
【０１４９】
アキラルな重合性液晶材料としては上述の化合物（ａ）、及び/又は化合物（ｂ）を含有するものが好ましい。更に上述の、水平配向を促進するための化合物、重合開始剤、重合禁止剤、界面活性剤、溶媒を適宜量添加することができる。それぞれの添加量は上述に準ずる。これらの材料、及びアキラルな重合性液晶材料を含む混合物を基材に塗布したのち、溶剤を揮発させた後に水平一軸配向させ、活性エネルギー線を照射することにより位相差層を製造することができる。使用することができる溶剤、活性エネルギー線の条件についても上述に準ずる。基材としては、本発明の光学部材とすることが好ましい。また、本発明の光学部材の上には配向膜を形成することが好ましい。配向膜としてはポリビニルアルコール、ポリイミド、ポリアミド系材料を挙げることができる。配向処理としてはラビング、もしくは偏光紫外線照射（光配向処理）を挙げることができる。
【０１５０】
本発明の有機EL素子において、位相差層の上に配置する偏光板は、二色性色素とアキラルな重合性液晶材料を含む混合物を水平一軸配向させた後に活性エネルギー線を照射することによって得たものを使用することが好ましい。重合性液晶材料としてはネマチック相、もしくはスメクチックＡ相状態を呈するものが好ましく、ネマチック相を呈するものが特に好ましい。偏光板としては、リオトロピックの色素液晶材料を塗布したものも使用することもできる。これらの偏光板は偏光度の点では従来から多用されているポリビニルアルコールにヨウ素や色素を含浸させた後に延伸して製造する偏光板と比較すると偏光度は劣る。しかしながら、従来から多用されている偏光板の厚みが１００μｍ程度と厚いのに対して、厚みを１０μｍ以下、より好ましくは５μｍ以下にすることができる。これらのフィルムの膜厚を薄くできれば、表示素子自体の膜厚が薄くなるというメリットの他、折り曲げ性も向上するというメリットがある。液晶表示素子と異なり、原理的には有機ELは折り曲げても表示が可能であるため、液晶表示素子に対する大きな優位点となる。
【０１５１】
アキラルな重合性液晶材料としては上述の化合物（ａ）、及び/又は化合物（ｂ）を含有するものが好ましい。また、二色性色素としては三井化学ファイン（株）のＳＩ−４８６（黄）、ＳＩ−４２６（赤）、Ｍ−４８３（青）、Ｍ−４１２（青）、Ｍ−８１１（青）、Ｓ−４２８（黒）、Ｍ−１０１２（黒）、三菱化学（株）のＬＳＹ−１１６（黄）、ＬＳＲ−４０１（マゼンタ）、ＬＳＲ−４０６（赤）、ＬＳＲ−４２６（紫）、ＬＳＢ−２７８（青）、ＬＳＢ−３５０（青）、ＬＳＲ−４２６（シアン）等を挙げることができる。このような二色性色素の添加量は、二色性色素とアキラルな重合性液晶材料を含む混合物中、３〜１０質量％含有するのが好ましく、４〜９質量％が含有するのが更に好ましく、５〜８質量％含有するのが特に好ましい。更に上述の、水平配向を促進するための化合物、重合開始剤、重合禁止剤、界面活性剤、溶媒を適宜量添加することができる。それぞれの添加量は上述の記述に準ずる。これらの材料、及びアキラルな重合性液晶材料を含む混合物を基材に塗布したのち、溶剤を揮発させた後に水平一軸配向させ、活性エネルギー線を照射することにより位相差層を製造することができる。使用することができる溶剤、活性エネルギー線の条件についても上述の記述に準ずる。基材としては、位相差層とすることが好ましい。位相差層の上には配向膜を形成することが好ましい。使用することができる配向膜、配向処理については上述に準ずる。
【０１５２】
本発明の有機EL素子において、視認側の最表面には偏光板の保護のため、ハードコート層を形成しても良い。ハードコート層は、特に光学技術分野でハードコート層と認識されるものであれば、特に制限なく使用することができるが、活性エネルギー線によって硬化させることができる材料が製造時間の短縮に有効なので好ましい。
【実施例】
【０１５３】
以下に本発明を実施例及び比較例によって説明するが、もとより本発明はこれらに限定されるものではない。なお、特に断りのない限り、「％」は質量基準である。
【０１５４】
（参考例１）
式（Ａ−１）で表される重合性液晶化合物17.7%、式（Ａ−２）で表される重合性液晶化合物7.6%、式（Ｂ−１）で表される重合性液晶化合物27.8%、式（Ｂ−２）で表される重合性液晶化合物38.0%、式（Ｃ−１）で表される重合性キラル化合物5.9％、式（Ｆ−１）で表される光重合開始剤2.14％、式（Ｆ−２）で表される光重合開始剤0.44％、ｐ−メトキシフェノール0.44％を混合して重合性コレステリック液晶材料を含む混合物（１）を得た。この混合物の選択反射波長の中心は６８０ｎｍであり、赤領域の光を反射するものであった。また、コレステリック液晶の螺旋の向きは右向きであった。
【０１５５】
【化９２】
2014048621.tif 000094
【０１５６】
【化９３】
2014048621.tif 000095
【０１５７】
【化９４】
2014048621.tif 000096
【０１５８】
【化９５】
2014048621.tif 000097
【０１５９】
【化９６】
2014048621.tif 000098
【０１６０】
【化９７】
2014048621.tif 000099
【０１６１】
【化９８】
2014048621.tif 000100
【０１６２】
（参考例２）
調製した重合性コレステリック液晶を含む混合物（１）に、水平配向添加剤として質量平均分子量1650のポリプロピレンを0.10％添加したのち、トルエンが25％、シクロヘキサノンが25％となるように溶剤を加えて、重合性コレステリック液晶材料を含む混合物溶液（２）を調製した。
【０１６３】
（参考例３）
式（Ｂ−２）で表される重合性液晶化合物38.8%、式（Ｂ−３）で表される重合性液晶化合物9.7%、式（Ｂ−４）で表される重合性液晶化合物24.2%、式（B−５）で表される重合性液晶化合物24.2%、式（Ｆ−１）で表される光重合開始剤3.0％、ｐ−メトキシフェノール0.1％を混合してアキラルの重合性ネマチック液晶材料を含む混合物（３）を得た。
【０１６４】
【化９９】
2014048621.tif 000101
【０１６５】
【化１００】
2014048621.tif 000102
【０１６６】
【化１０１】
2014048621.tif 000103
【０１６７】
【化１０２】
2014048621.tif 000104
【０１６８】
【化１０３】
2014048621.tif 000105
【０１６９】
（参考例４）
調製したアキラルの重合性液晶材料を含む混合物（３）に、水平配向添加剤として質量平均分子量1650のポリプロピレンを0.10％添加、トルエンが40％、シクロヘキサノンが40％となるように溶剤を加えて、アキラルの重合性ネマチック液晶材料を含む混合物溶液（４）を調製した。
【０１７０】
（参考例５）
調製したアキラルの重合性液晶材料を含む混合物（３）に、水平配向添加剤として質量平均分子量1650のポリプロピレンを0.10％、三井化学ファイン株式会社製の二色性色素のＳ−４２８（黒）を6%添加後、さらにトルエンが40％、シクロヘキサノンが40％となるように溶剤を加えて、アキラルの重合性ネマチック液晶材料と二色性色素を含む混合物溶液（５）を調製した。
【０１７１】
（参考例６）
ポリビニルアルコール3％、エタノール50％、水47％からなる有機膜溶液（６）を調製した。
【０１７２】
（実施例１）
市販の赤色有機ＥＬ素子（円偏光板等の光学フィルムは貼合されていない）上に、参考例６で調製した有機膜溶液（６）を、スピンコーターにて１０００ｒｐｍで１５秒の条件で塗布後、１２０℃で２分間加熱乾燥することにより、厚み０．２μｍのポリビニルアルコール薄膜を形成した。
【０１７３】
ポリビニルアルコール薄膜を形成した面に、参考例３で調製した重合性コレステリック液晶材料を含む混合物溶液（３）をスピンコーターにて４００ｒｐｍで１５秒の条件にて塗布後、８０℃で３分加熱することにより重合性コレステリック液晶材料を含む混合物の層を形成した。３分間室温にて放置後、倍率５０倍の反射型偏光顕微鏡で画像を取り込み解析したところ重合性コレステリック液晶材料のプラナー配向の面積比率は８７％であった。これに窒素気流下で３０ｍＷ/ｃｍ２の紫外線４０秒間照射することにより硬化させ、本発明の光学部材を得た。膜厚を測定したところ、６．０μｍであった。ヘイズ値（JIS K7361）を測定したところ、１１．１％であった。
【０１７４】
この光学部材の上に、参考例６で調製した有機膜溶液（６）を、スピンコーターにて１０００ｒｐｍで１５秒の条件にて塗布後、１２０℃で２分間加熱乾燥することにより厚み０．２μｍのポリビニルアルコール薄膜を形成した。このポリビニルアルコール薄膜をレーヨン布で一方向にラビングすることにより配向処理を施した。この上に、参考例４で調製したアキラルの重合性液晶材料を含む混合物溶液（４）を、スピンコーターにて１１００ｒｐｍで１５秒の条件にて塗布後、８０℃で３分加熱することによりアキラルな重合性ネマチック液晶材料を含む混合物の層を形成した。２分間室温にて放置すると、重合性ネマチック液晶材料がラビングした方向に水平一軸配向したのが確認できた。これに窒素気流下で３０ｍＷ/ｃｍ２の紫外線を３０秒間照射することにより、重合性ネマチック液晶材料を硬化させて、位相差層を形成した。位相差層の膜厚は、０．９μｍで、波長５５０ｎｍにおける位相差は、１３８ｎｍであった。
【０１７５】
更にこの上に、参考例６で調製した有機膜溶液（６）を、スピンコーターにて１０００ｒｐｍで１５秒の条件にて塗布後、１２０℃で２分間加熱乾燥することにより厚み０．２μｍのポリビニルアルコール薄膜を形成した。このポリビニルアルコール薄膜をレーヨン布で一方向にラビングすることにより配向処理を施した。この上に、参考例５で調製したアキラルの重合性ネマチック液晶材料と二色性色素を含む混合物溶液（５）を、スピンコーターにて５００ｒｐｍで１５秒の条件にて塗布後、８０℃で３分加熱することによりアキラルな重合性ネマチック液晶材料と二色性色素を含む混合物の層を形成した。５分間室温にて放置すると、重合性ネマチック液晶材料がラビングした方向に水平一軸配向したのが確認できた。これに窒素気流下で３０ｍＷ/ｃｍ２の紫外線を３０秒間照射することにより、重合性ネマチック液晶材料を硬化させて、偏光板を作製した。偏光板の膜厚は２．０μであった。位相差板の遅相軸と偏光板の吸収軸のなす角度は、偏光板側から自然光が入射して位相差層を通過したとき、左回りの円偏光になるように設定した。以上のようにして本発明の有機EL素子を作製した。
【０１７６】
３００ｌｘの明室において、輝度計（ＣＳ−１００Ａ、コニカミノルタオプティクス株式会社）を用いて明表示の正面輝度を測定したところ、１３２ｃｄ/ｍ２であった。また、正面から５０度傾いた斜め方向から輝度を測定したところ、５９ｃｄ/ｍ２であった。
【０１７７】
（比較例１）
市販の白色有機ＥＬ素子（円偏光板等の光学フィルムは貼合されていない）上に、参考例６で調製した配向膜溶液（６）を、スピンコーターにて１０００ｒｐｍで１５秒の条件で塗布後、１２０℃で２分間加熱乾燥することにより、厚み０．２μｍのポリビニルアルコール薄膜を形成した。このポリビニルアルコール薄膜をレーヨン布で一方向にラビングすることにより配向処理を施した。
【０１７８】
配向処理を施した面に、参考例３で調製した重合性コレステリック液晶材料を含む混合物溶液（３）をスピンコーターにて４００ｒｐｍで１５秒の条件にて塗布後、８０℃で３分加熱することにより重合性コレステリック液晶材料を含む混合物の層を形成した。３分間室温にて放置後、倍率５０倍の反射型偏光顕微鏡で画像を取り込み解析したところ重合性コレステリック液晶材料のプラナー配向の面積比率は９７％であった。これに窒素気流下で３０ｍＷ/ｃｍ２の紫外線４０秒間照射することにより硬化させた。膜厚を測定したところ、６．０μｍであった。ヘイズ値（JIS K7361）を測定したところ、１．８％であった。
【０１７９】
この光学部材の上に、参考例６で調製した有機膜溶液（６）を、スピンコーターにて１０００ｒｐｍで１５秒の条件にて塗布後、１２０℃で２分間加熱乾燥することにより厚み０．２μｍのポリビニルアルコール薄膜を形成した。このポリビニルアルコール薄膜をレーヨン布で一方向にラビングすることにより配向処理を施した。この上に、参考例４で調製したアキラルの重合性液晶材料を含む混合物溶液（４）を、スピンコーターにて１１００ｒｐｍで１５秒の条件にて塗布後、８０℃で３分加熱することによりアキラルな重合性ネマチック液晶材料を含む混合物の層を形成した。２分間室温にて放置すると、重合性ネマチック液晶材料がラビングした方向に水平一軸配向したのが確認できた。これに窒素気流下で３０ｍＷ/ｃｍ２の紫外線を３０秒間照射することにより、重合性ネマチック液晶材料を硬化させて、位相差層を形成した。位相差層の膜厚は、０．９μｍで、波長５５０ｎｍにおける位相差は、１３８ｎｍであった。
【０１８０】
更にこの上に、参考例６で調製した有機膜溶液（６）を、スピンコーターにて１０００ｒｐｍで１５秒の条件にて塗布後、１２０℃で２分間加熱乾燥することにより厚み０．２μｍのポリビニルアルコール薄膜を形成した。このポリビニルアルコール薄膜をレーヨン布で一方向にラビングすることにより配向処理を施した。この上に、参考例５で調製したアキラルの重合性ネマチック液晶材料と二色性色素を含む混合物溶液（５）を、スピンコーターにて５００ｒｐｍで１５秒の条件にて塗布後、８０℃で３分加熱することによりアキラルな重合性ネマチック液晶材料と二色性色素を含む混合物の層を形成した。５分間室温にて放置すると、重合性ネマチック液晶材料がラビングした方向に水平一軸配向したのが確認できた。これに窒素気流下で３０ｍＷ/ｃｍ２の紫外線を３０秒間照射することにより、重合性ネマチック液晶材料を硬化させて、偏光板を作製した。偏光板の膜厚は２．０μであった。位相差板の遅相軸と偏光板の吸収軸のなす角度は、偏光板側から自然光が入射して位相差層を通過したとき、左回りの円偏光になるように設定した。以上のようにして本発明の有機EL素子を作製した。
３００ｌｘの明室において、輝度計（ＣＳ−１００Ａ、コニカミノルタオプティクス株式会社）を用いて明表示の正面輝度を測定したところ、１３２ｃｄ/ｍ２であった。また、正面から５０度傾いた斜め方向から輝度を測定したところ、３７ｃｄ/ｍ２であった。
【０１８１】
以上の結果を下表にまとめた。
【０１８２】
【表１】
2014048621.tif 000106
【０１８３】
実施例１と比較例１の比較から、本発明の光学部材を使用すると、斜めから見たときの明るさと色味の変化を抑制できることがわかる。
【図面の簡単な説明】
【０１８４】
【図１】本発明の光学部材を用いた有機EL素子の概略断面図を示す。
【図２】本発明の光学部材を用いた有機EL素子の概略断面図を示す。
【図３】本発明の光学部材を用いた有機EL素子の概略断面図を示す。
【図４】本発明の光学部材を用いた有機EL素子の概略断面図を示す。
【図５】本発明の光学部材を用いた有機EL素子の概略断面図を示す。
【符号の説明】
【０１８５】
１．  基板
２．  反射層
３．  EL層
３ａ. 赤色発光EL層
３ｂ. 青色発光EL層
３ｃ. 緑色発光EL層
３ｄ. 白色発光EL層
４．  特定波長域を選択的に反射するように螺旋ピッチを調整した重合性コレステリック液晶材料を硬化させた態様の本願発明の光学部材
４ａ. 赤色波長域を選択的に反射するように螺旋ピッチを調整した重合性コレステリック液晶材料を硬化させた態様の本願発明の光学部材
４ｂ. 青色波長域を選択的に反射するように螺旋ピッチを調整した重合性コレステリック液晶材料を硬化させた態様の本願発明の光学部材
４ｃ. 緑色波長域を選択的に反射するように螺旋ピッチを調整した重合性コレステリック液晶材料を硬化させた態様の本願発明の光学部材
５．  位相差層
６．  偏光板
７．  ブラックマトリクス
【図１】
2014048621.tif 000109
【図２】
2014048621.tif 000110
【図３】
2014048621.tif 000111
【図４】
2014048621.tif 000112
【図５】
2014048621.tif 000113